СПОСОБ ДОБЫЧИ ГАЗООБРАЗНЫХ УГЛЕВОДОРОДОВ И/ИЛИ ЖИДКИХ УГЛЕВОДОРОДОВ ИЗ ПОДЗЕМНЫХ ПЛАСТОВ

1. Способ добычи газообразных углеводородов и/или жидких углеводородов из подземных пластов c использованием смолы полимолочной кислоты, содержащей компонент, представляющий собой поли-L-молочную кислоту, и компонент, представляющий собой поли-D-молочную кислоту, и характеризующейся удельной теплотой плавления при 190°С или более, измеренной методом дифференциальной сканирующей калориметрии, 20 Дж/г или более.
2. Способ добычи газообразных углеводородов и/или жидких углеводородов из подземных пластов по п. 1, в котором предназначенная к использованию смола полимолочной кислоты характеризуется скоростью (А) снижения средневесового молекулярного веса, измеренной в горячей воде при 150°С и 30 МПа, удовлетворяющей соотношению (1), приведенному ниже:
0,1<А (%/мин)<2(1).
3. Способ добычи газообразных углеводородов и/или жидких углеводородов из подземных пластов по п. 1 или 2, в котором предназначенная к использованию смола полимолочной кислоты характеризуется скоростью (В) тепловых потерь веса, измеренной в безводных условиях при 190°С, удовлетворяющей соотношению (2), приведенному ниже:
0,01<В (% вес./ч)<5(2).
4. Способ добычи газообразных углеводородов и/или жидких углеводородов из подземных пластов по любому из пп. 1-3, в котором подземные пласты находятся на глубине 3000 м или более.
5. Способ добычи газообразных углеводородов и/или жидких углеводородов из подземных пластов по любому из пп. 1-4, в котором подземный пласт представляет собой пласт глинистых сланцев, характеризующийся температурой пласта 150°С или более.
6. Способ добычи газообразных углеводородов и/или жидких углеводородов из подземных пластов по любому из пп. 1-5, в котором смолу полимолочной кислоты используют в качестве материала для борьбы с поглощением.
7. Способ добычи газообразных углеводородов и/или жидких углеводородов из подземных пластов по любому из пп. 1-5, в котором смолу полимолочной кислоты используют в качестве, по меньшей мере, одного из следующих материалов: материала для снижения гидравлических потерь пропанта и материала, препятствующего оседанию пропанта.
8. Способ добычи газообразных углеводородов и/или жидких углеводородов из подземных пластов по любому из пп. 1-5, в котором смолу полимолочной кислоты используют в качестве каналообразующего материала в пропанте или разжижителя каналообразующего материала в пропанте.
9. Способ добычи газообразных углеводородов и/или жидких углеводородов из подземных пластов по любому из пп. 1-8, в котором смола полимолочной кислоты представляет собой стереокомплекс полимолочной кислоты, характеризующийся степенью стереокомплексообразования (Sc), удовлетворяющей соотношению (3), приведенному ниже:
Sc=ΔHh/(ΔHl+ΔHh)×100≥80(3),
где ΔHh - удельная теплота плавления (Дж/г) кристаллов стереокомплекса, измеренная методом дифференциальной сканирующей калориметрии при увеличении температуры со скоростью увеличения температуры 20°С/мин; и
ΔHl - удельная теплота плавления (Дж/г) только кристаллов поли-L-молочной кислоты и только кристаллов поли-D-полочной кислоты, измеренная методом дифференциальной сканирующей калориметрии при увеличении температуры со скоростью увеличения температуры 20°С/мин.
10. Способ добычи газообразных углеводородов и/или жидких углеводородов из подземных пластов по п. 7 или 8, в котором предназначенная к использованию смола полимолочной кислоты характеризуется средневесовым молекулярным весом от 100000 до 250000, указанную смолу полимолочной кислоты используют в форме водной дисперсии, при этом время ее удерживания в форме водной дисперсии в пласте при температуре пласта, из которого добывают газообразные углеводороды и/или жидкие углеводороды, удовлетворяет соотношению (4), приведенному ниже:
-0,0618
-0,0745
323000×е×Ts<H<42000000×е×Ts(4),
где Ts - температура пласта (°С); и
Н - время удерживания в форме водной дисперсии (мин).
11. Способ добычи газообразных углеводородов и/или жидких углеводородов из подземных пластов по п. 7 или 8, в котором смолу полимолочной кислоты используют в форме дисперсии в жидких углеводородах, и предназначенная к использованию смола полимолочной кислоты имеет средневесовой молекулярный вес от 100000 до 250000, характеризуется скоростью (А) снижения средневесового молекулярного веса, измеренной в горячей воде при 150°С и 30 МПа, удовлетворяющей соотношению (1) приведенному ниже, и скоростью (В) тепловых потерь веса, измеренной в безводных условиях при 190°С, удовлетворяющей соотношению (2), приведенному ниже:
0,1<А (%/мин)<2(1),
0,01<В (% вес./ч)<5(2).
12. Способ добычи газообразных углеводородов и/или жидких углеводородов из подземных пластов по любому из пп. 1-11, в котором смолу полимолочной кислоты используют в форме волокон.
13. Способ добычи газообразных углеводородов и/или жидких углеводородов из подземных пластов по п. 6, в котором смола полимолочной кислоты представляет собой смолу полимолочной кислоты в форме волокон, при этом, волокна имеют длину от 1 до 5 см и толщину от 100 до 1000 дтекс.
14. Способ добычи газообразных углеводородов и/или жидких углеводородов из подземных пластов по п. 6, в котором смола полимолочной кислоты имеет форму волокон, при этом, волокна имеют длину от 1 до 5 см и толщину от 100 до 1000 дтекс, и от 1 до 10 вес. частей смолы полимолочной кислоты смешивают со 100 вес. частями жидкости для гидроразрыва, состоящей, главным образом, из воды, после чего закачивают в подземный пласт вместе с жидкостью для гидроразрыва для предотвращения потери жидкости для гидроразрыва за счет поглощения породой до того, как она достигнет пласта глинистых сланцев.
15. Способ добычи газообразных углеводородов и/или жидких углеводородов из подземных пластов по п. 7 или 8, в котором смола полимолочной кислоты представляет собой смолу полимолочной кислоты в форме волокон, при этом, волокна имеют длину от 1 до 10 мм и толщину от 0,3 до 5 дтекс.
16. Способ добычи газообразных углеводородов и/или жидких углеводородов из подземных пластов по п. 7 ил 8, в котором смола полимолочной кислоты имеет форму волокон, при этом, волокна имеют длину от 1 до 10 мм и толщину от 0,3 до 5 дтекс, и от 1 до 6 вес. частей смолы полимолочной кислоты, предпочтительно, смешивают со 100 вес. частями жидкости для гидроразрыва, состоящей, главным образом, из воды и пропанта, после чего закачивают вместе с жидкостью для гидроразрыва в трещины пласта глинистых сланцев.
17. Способ добычи газообразных углеводородов и/или жидких углеводородов из подземных пластов по любому из пп. 1-16, в котором смола полимолочной кислоты представляет собой смолу полимолочной кислоты в форме волокон, содержащих внутри полиамид.
18. Способ добычи газообразных углеводородов и/или жидких углеводородов из подземных пластов по любому из пп. 1-11, в котором смолу полимолочной кислоты используют в порошкообразной форме.